(57)【特許請求の範囲】
【請求項１】
支持体及び該支持体上に形成された感光層を有する電子写真感光体において、
該電子写真感光体の表面層が、
下記式（１）で示されるシロキサンユニットを少なくとも２つ有し、該シロキサンユニット同士が該シロキサンユニット中の下記式（２）で示される２価以上の基を介して下記式（１）’で示される鎖により結合しているシロキサン化合物
を含有することを特徴とする電子写真感光体。
【化１】
0003710294.tif 000031
｛式（１）中、Ｒ1、Ｒ2、Ｒ5及びＲ6は同一または異なって、水素原子、ハロゲン原子、置換もしくは無置換のアルキル基及び置換もしくは無置換のアリール基からなる群より選択される１つの基を示し、Ｒ3及びＲ4は同一または異なって、水素原子、ハロゲン原子、置換もしくは無置換のアルキル基、置換もしくは無置換のアリール基及び下記式（２）で示される２価以上の基からなる群より選択される１つの基であり、（ＳｉＯ）nに結合するＲ3及びＲ4のうちの少なくともひとつは下記式（２）で示される２価以上の基であり、ｍ及びｎは正の整数を示す。
【化２】
0003710294.tif 000032
（式（２）中、Ｒ7乃至Ｒ11は同一または異なって、単結合、水素原子、ハロゲン原子、置換もしくは無置換のアルキル基及び置換もしくは無置換のアリール基からなる群より選択される１つの基を示し、Ｒ7乃至Ｒ11の少なくともひとつは単結合を示す。）｝
【化３４】
0003710294.tif 000033
（式（１）’中、ＰAはポリアリレート鎖を示す。）
【請求項２】
前記ポリアリレート鎖が、下記式（３）で示される構成単位を有するポリアリレート鎖である請求項１に記載の電子写真感光体。
【化３】
0003710294.tif 000034
（式（３）中、Ｘ1は単結合、−Ｏ−、−Ｓ−及び置換もしくは無置換のアルキリデン基からなる群より選択される１つの基を示し、Ｒ12乃至Ｒ23は同一または異なって、水素原子、ハロゲン原子、置換もしくは無置換のアルキル基及び置換もしくは無置換のアリール基からなる群より選択される１つの基を示す。）
【請求項３】
前記シロキサン化合物が、下記式（４）で示されるシロキサン化合物、下記式（５）で示されるビスフェノール及びフタル酸を用いて合成されるシロキサン化合物である請求項１または２に記載の電子写真感光体。
【化４】
0003710294.tif 000035
（式（４）中、Ｒ24乃至Ｒ31は同一または異なって、水素原子、ハロゲン原子、置換もしくは無置換のアルキル基及び置換もしくは無置換のアリール基からなる群より選択される１つの基を示し、ｑ個のＲ27及びＲ28のうちの少なくともひとつは置換もしくは無置換の水酸基を有するフェニル基を示し、ｐ及びｑは正の整数を示す。）
【化５】
0003710294.tif 000036
（式（５）中、Ｘ2は単結合、−Ｏ−、−Ｓ−及び置換もしくは無置換のアルキリデン基からなる群より選択される１つの基を示し、Ｒ32乃至Ｒ39は同一または異なって、水素原子、ハロゲン原子、置換もしくは無置換のアルキル基及び置換もしくは無置換のアリール基からなる群より選択される１つの基を示す。）
【請求項４】
前記表面層が、更にポリアリレート樹脂を含有する請求項１乃至３のいずれかに記載の電子写真感光体。
【請求項５】
前記ポリアリレート樹脂が、下記式（６）で示される構成単位を有するポリアリレート樹脂である請求項４に記載の電子写真感光体。
【化６】
0003710294.tif 000037
（式（６）中、Ｘ3は単結合、−Ｏ−、−Ｓ−及び置換もしくは無置換のアルキリデン基からなる群より選択される１つの基を示し、Ｒ40乃至Ｒ51は同一または異なって、水素原子、ハロゲン原子、置換もしくは無置換のアルキル基及び置換もしくは無置換のアリール基からなる群より選択される１つの基を示す。）
【請求項６】
請求項１乃至５のいずれかに記載の電子写真感光体と、帯電手段、現像手段及びクリーニング手段からなる群より選ばれた少なくともひとつの手段とを一体に支持し、電子写真装置本体に着脱自在であることを特徴とするプロセスカートリッジ。
【請求項７】
請求項１乃至５のいずれかに記載の電子写真感光体、帯電手段、像露光手段、現像手段及び転写手段を有することを特徴とする電子写真装置。
【発明の詳細な説明】
【０００１】
【発明の属する技術分野】
本発明は電子写真感光体、及び該電子写真感光体を有するプロセスカートリッジ及び電子写真装置に関し、詳しくは特定の化合物を含有する表面層を有する電子写真感光体、及び該電子写真感光体を有するプロセスカートリッジ及び電子写真装置に関する。
【０００２】
【従来の技術】
近年、様々な有機光導電性化合物を有する電子写真感光体の開発が盛んに行われている。例えば、米国特許３８３７８５１号明細書にはトリアリルピラゾリンを含有する電荷輸送層を有する感光体、米国特許３８７１８８０号明細書にはペリレン顔料の誘導体を含有する電荷発生層と、電荷輸送層とを有する感光体等が記載されている。
【０００３】
有機光導電性化合物は、化合物によって感度を有する波長域が異なり、例えば、特開昭６１−２７２７５４号公報及び特開昭５６−１６７７５９号公報には可視領域に高い感度を有する化合物が開示されており、また特開昭５７−１９５７６号公報及び特開昭６１−２２８４５３号公報には赤外領域にまで感度を有する化合物が開示されている。これらの材料のうち、赤外領域に感度を示すものは、レーザービームプリンターやＬＥＤプリンターに使用されその需要頻度は高くなってきている。一方、当然のことながら、電子写真感光体には適用される電子写真プロセスに応じた感度、電気的特性、機械的特性、更には光学的特性を備えていることが要求される。特に繰り返し使用される電子写真感光体の表面には帯電、露光、現像、転写及びクリーニング等の電気的、機械的外力が直接加えられるため、それらに対する耐久性が要求される。
【０００４】
具体的には帯電時に発生するオゾンや窒素酸化物による劣化や、放電やクリーニングによる表面の摩耗や傷といった電気的及び機械的劣化に対する耐久性が求められている。中でも、比較的低い硬度を有するものが多い有機系の感光体の耐久性を向上させるための重要な要因として、感光体表面の潤滑性と用いる樹脂の強度が挙げられる。
【０００５】
潤滑性の向上については、特開平５−７２７５３号公報及び特開平６−１３６１０８号公報にポリカーボネートの主鎖にシロキサン鎖を共重合させる方法が提案されている。
【０００６】
【発明が解決しようとする課題】
しかし、シロキサン構造を主鎖として共重合して潤滑性等を改善しようとすると、その量比により差は生じるものの、ポリカーボネート樹脂本来の機械的強度が低下してしまうことがあった。摩耗性は表面層の強度と潤滑性との関係で決まるので、感光体の耐久性向上のためには、潤滑性の向上と樹脂の強度低下の低減を両立させる必要がある。
【０００７】
また、使用前の感光体は、表面が非常に均一であるためクリーニングブレードとの密着性が高い（使用を開始した後は、表面が削れて粗面化されること、あるいはトナーや摩耗粉が存在すること等により、感光体表面とクリーニングブレードの潤滑性がやや改善される）ので、使用初期の潤滑性を高くしておかないと、ブレード反転やブレード鳴き等のトラブルが発生し易い。特に、高湿環境では摩擦係数が高くなるのでこの問題は顕著である。
【０００８】
更に、表面層の潤滑性を向上させることは、トナーや紙粉等の付着抑制の効果もあり、表面層の摩耗による短寿命化のみならず、付着物等によって引き起こされる画像不良による短寿命をも防ぐことができる。
【０００９】
本発明の目的は、優れた潤滑性及び強度を有し、長寿命で高画質な電子写真感光体、及び該電子写真感光体を有するプロセスカートリッジ及び電子写真装置を提供することにある。
【００１０】
【課題を解決するための手段】
即ち、本発明は、支持体及び該支持体上に形成された感光層を有する電子写真感光体において、
該電子写真感光体の表面層が、
下記式（１）で示されるシロキサンユニットを少なくとも２つ有し、該シロキサンユニット同士が該シロキサンユニット中の下記式（２）で示される２価以上の基を介して下記式（１）’で示される鎖により結合しているシロキサン化合物
を含有することを特徴とする電子写真感光体である。
【００１１】
【化７】
0003710294.tif 000002
｛式（１）中、Ｒ1、Ｒ2、Ｒ5及びＲ6は同一または異なって、水素原子、ハロゲン原子、置換もしくは無置換のアルキル基及び置換もしくは無置換のアリール基からなる群より選択される１つの基を示し、Ｒ3及びＲ4は同一または異なって、水素原子、ハロゲン原子、置換もしくは無置換のアルキル基、置換もしくは無置換のアリール基及び下記式（２）で示される２価以上の基からなる群より選択される１つの基であり、（ＳｉＯ）nに結合するＲ3及びＲ4のうちの少なくともひとつは下記式（２）で示される２価以上の基であり、ｍ及びｎは正の整数を示す。
【００１２】
【化８】
0003710294.tif 000003
（式（２）中、Ｒ7乃至Ｒ11は同一または異なって、単結合、水素原子、ハロゲン原子、置換もしくは無置換のアルキル基及び置換もしくは無置換のアリール基からなる群より選択される１つの基を示し、Ｒ7乃至Ｒ11の少なくともひとつは単結合を示す。）｝
【化３５】
0003710294.tif 000004
（式（１）’中、ＰAはポリアリレート鎖を示す。）
【００１３】
また、本発明は、上記電子写真感光体を有するプロセスカートリッジ及び電子写真装置である。
【００１４】
【発明の実施の形態】
式（１）及び（２）中、ハロゲン原子としてはフッ素原子、塩素原子及び臭素原子等が挙げられ、アルキル基としてはメチル基、エチル基、プロピル基及びブチル基等が挙げられ、アリール基としてはフェニル基及びナフチル基等が挙げられる。
【００１５】
上記アルキル基及びアリール基が有してもよい置換基としては、メチル基、エチル基、プロピル基及びブチル基等のアルキル基、フェニル基及びナフチル基等のアリール基、フッ素原子、塩素原子及び臭素原子等のハロゲン原子等が挙げられる。
【００１６】
式（１）中、Ｒ1 及びＲ2 はそれぞれ１分子中に２種以上存在してもよい。つまり、２種以上の
【００１７】
【化９】
0003710294.tif 000005
が１分子中に存在してもよい。
【００１８】
また、ｍ及びｎは正の整数を示し、ｍ＋ｎが２〜２００であることが好ましく、特には１０〜１００であることが好ましい。２に満たない場合は、十分な潤滑性が得られにくく、２００を超えると十分な機械的強度が得られにくくなる。
【００１９】
また、式（１）中、ポリアリレート鎖とは全芳香族系のポリエステルからなるポリマー鎖であり、好ましくは下記式（３）
【００２０】
【化１０】
0003710294.tif 000006
（式（３）中、Ｘ1は単結合、−Ｏ−、−Ｓ−及び置換もしくは無置換のアルキリデン基からなる群より選択される１つの基を示し、Ｒ12乃至Ｒ23は同一または異なって、水素原子、ハロゲン原子、置換もしくは無置換のアルキル基及び置換もしくは無置換のアリール基からなる群より選択される１つの基を示す。）で示される構成単位を有する。
【００２１】
式（３）中、単結合とは式中の２つのベンゼン環を直接結合することを示し、アルキリデン基としては、エチリデン基、イソプロピリデン基、シクロペンチリデン基及びシクロヘキシリデン基等を示す。また、ハロゲン原子、アルキル基及びアリール基は、式（１）及び（２）のものと同様である。
【００２２】
上記アルキリデン基、アルキル基及びアリール基が有してもよい置換基としては、メチル基、エチル基、プロピル基及びブチル基等のアルキル基、フェニル基及びナフチル基等のアリール基、フッ素原子、塩素原子及び臭素原子等のハロゲン原子等が挙げられる。
【００２３】
本発明においては、ｎ個のＲ3 及びＲ4 のうちの少なくともひとつが式（２）で示される２価以上の基であるが、潤滑性の点からは該２価以上の基は１０個以下であること、即ち、２つのシロキサンユニットを結合するポリアリレート鎖が１０個以下であることが好ましい。
【００２４】
本発明に用いられるシロキサン化合物（以下、本発明のシロキサン化合物ともいう）は、下記式（４）
【００２５】
【化１１】
0003710294.tif 000007
（式（４）中、Ｒ24乃至Ｒ31は同一または異なって、水素原子、ハロゲン原子、置換もしくは無置換のアルキル基及び置換もしくは無置換のアリール基からなる群より選択される１つの基を示し、ｑ個のＲ27及びＲ28のうちの少なくともひとつは置換もしくは無置換の水酸基を有するフェニル基を示し、ｐ及びｑは正の整数を示す。）で示されるシロキサン化合物、下記式（５）
【００２６】
【化１２】
0003710294.tif 000008
（式（５）中、Ｘ2は単結合、−Ｏ−、−Ｓ−及び置換もしくは無置換のアルキリデン基からなる群より選択される１つの基を示し、Ｒ32乃至Ｒ39は同一または異なって、水素原子、ハロゲン原子、置換もしくは無置換のアルキル基及び置換もしくは無置換のアリール基からなる群より選択される１つの基を示す。）で示されるビスフェノール及びフタル酸を用いて合成される。
【００２７】
式（４）及び（５）中、ハロゲン原子、アルキル基、アリール基、単結合、アルキリデン基及びこれらの基が有してもよい置換基は、式（１）、（２）及び（３）のものと同様である。また、式（１）のＲ1 及びＲ2 と同様、Ｒ25及びＲ26はそれぞれ１分子中に２種以上存在してもよい。
【００２８】
以下に、式（４）で示されるシロキサン化合物及び式（５）で示されるビスフェノールの好ましい具体例を示すが、これらに限られるものではない。
【００２９】
【化１３】
0003710294.tif 000009
【００３０】
【化１４】
0003710294.tif 000010
【００３１】
【化１５】
0003710294.tif 000011
【００３２】
【化１６】
0003710294.tif 000012
【００３３】
【化１７】
0003710294.tif 000013
【００３４】
【化１８】
0003710294.tif 000014
【００３５】
【化１９】
0003710294.tif 000015
【００３６】
【化２０】
0003710294.tif 000016
【００３７】
【化２１】
0003710294.tif 000017
【００３８】
【化２２】
0003710294.tif 000018
【００３９】
これらの中では、（４−１）、（４−２）、（４−１１）、（５−１）、（５−２）及び（５−１０）が好ましい。
【００４０】
本発明のシロキサン化合物の合成例を以下に示す。
【００４１】
（合成例１）
１０％水酸化ナトリウム水溶液５００ｍｌに、（５−１０）で示されるビスフェノール１７．５ｇ（０．０７６ｍｏｌ）と（４−１）で示されるシロキサン化合物２．５ｇ（０．００１５ｍｏｌ）を加えて溶解した。更に、重合触媒としてトリメチルベンジルアンモニウムクロライド０．０５ｇを添加し、攪拌した。別に、テレフタル酸クロライドとイソフタル酸クロライドの等量混合物４．１ｇを３００ｍｌのジクロロメタン溶液に溶解した。このジクロロメタン溶液を上記水酸化ナトリウム水溶液に攪拌しながら添加し、重合を開始した。反応温度を２５℃以下に保ちながら、３時間攪拌した。その後、酢酸の添加により反応を終了させ、水相が中性になるまで水で洗浄を繰り返した。続いて攪拌下、メタノールに滴下し、ポリマーを沈殿させた。このポリマーを真空乾燥し、本発明のシロキサン化合物を得た。
【００４２】
重量平均分子量（Ｍｗ）は約２５，０００であった。この重合体は以下の構造を有する。
【００４３】
【化２３】
0003710294.tif 000019
ｒ＝５０〜７０
【００４４】
（合成例２）
（４−１）で示されるシロキサン化合物の代わりに、（４−１１）で示されるシロキサン化合物を３９．２ｇ（０．０１５ｍｏｌ）用いた以外は、合成例１と同様にして合成し、本発明のシロキサン化合物を得た。
【００４５】
構造を以下に示す。重量平均分子量（Ｍｗ）は約３０，０００であった。
【００４６】
【化２４】
0003710294.tif 000020
ｒ１＋ｒ２＋・・・ｒｘ＝５０〜７０
【００４７】
本発明のシロキサン化合物の重量平均分子量（Ｍｗ）は、１０，０００〜２００，０００であることが好ましく、特には１５，０００〜１００，０００であることが好ましい。
【００４８】
本発明のシロキサン化合物は、優れた潤滑性及び優れた強度を有するが、より優れた強度を有する樹脂と混合して用いられることが好ましい。混合比は、本発明のシロキサン化合物１重量部に対して他の樹脂が１〜９９重量部であることが好ましく、特には２〜３０重量部であることが好ましい。
【００４９】
本発明のシロキサン化合物は、ひとつのシロキサン鎖がひとつのポリアリレート鎖と結合している場合（例えば、合成例１）、極めて優れた潤滑性を示すので、他の樹脂を混合する際に用いる量が少なくて済み、樹脂の強度を損なうことがない。また、ひとつのシロキサン鎖が２つ以上のポリアリレート鎖と結合している場合（例えば、合成例２）、潤滑性の向上に加え、表面移行性が小さいため、混合系で用いても潤滑性が非常に長く持続するという特徴を有する。
【００５０】
混合する樹脂としては、ポリアリレート樹脂が好ましく、下記式（６）で示される構成単位を有することが好ましい。
【００５１】
【化２５】
0003710294.tif 000021
（式（６）中、Ｘ3は単結合、−Ｏ−、−Ｓ−及び置換もしくは無置換のアルキリデン基からなる群より選択される１つの基を示し、Ｒ40乃至Ｒ51は同一または異なって、水素原子、ハロゲン原子、置換もしくは無置換のアルキル基及び置換もしくは無置換のアリール基からなる群より選択される１つの基を示す。）
式（６）中、単結合、アルキリデン基、ハロゲン原子、アルキル基及びアリール基は式（３）のものと同様である。
【００５２】
以下に、式（６）で示される構成単位の好ましい具体例を示すが、これらに限られるものではない。
【００５３】
【化２６】
0003710294.tif 000022
【００５４】
【化２７】
0003710294.tif 000023
【００５５】
【化２８】
0003710294.tif 000024
【００５６】
【化２９】
0003710294.tif 000025
【００５７】
これらの中では、（６−１）、（６−２）及び（６−１０）が好ましい。
【００５８】
以下、本発明の電子写真感光体の構成について説明する。
【００５９】
本発明の電子写真感光体の表面層は、感光層が電荷輸送材料と電荷発生材料とを同一の層に含有する単層型の場合はその層であり、電荷輸送材料を含有する電荷輸送層と電荷発生材料を含有する電荷発生層とを有する積層型の場合は電荷輸送層である。本発明においては、電子写真特性の点から積層型であることが好ましい。また、本発明においては、表面層が感光層上の保護層であってもよい。保護層は導電性金属酸化物等の導電性粒子を含有してもよい。
【００６０】
電荷輸送層は、バインダー樹脂としての本発明のシロキサン化合物及び電荷輸送材料、更に必要に応じて他のバインダー樹脂とを適当な溶剤を用いて溶解した溶液を塗布し、乾燥することによって形成することができる。用いられる電荷輸送材料としては、トリアリールアミン系化合物、ヒドラゾン化合物、スチルベン化合物、ピラゾリン系化合物、オキサゾール系化合物、トリアリルメタン系化合物及びチアゾール系化合物等が挙げられる。電荷輸送材料とバインダー樹脂の割合は、重量比で１：０．５〜１：２であることが好ましい。また、膜厚は５〜４０μｍであることが好ましく、特には１５〜３０μｍであることが好ましい。
【００６１】
電荷発生層は電荷発生材料を０．３〜４倍の重量のバインダー樹脂及び溶剤と共にホモジナイザー、超音波分散、ボールミル、振動ボールミル、サンドミル、アトライター、ロールミル及び液衝突型高速分散機等を使用してよく分散した分散液を塗布し、乾燥することによって形成することができる。本発明に用いられる電荷発生材料としては、セレン−テルル、ピリリウム、チアピリリウム系染料、フタロシアニン、アントアントロン、ジベンズピレンキノン、トリスアゾ、シアニン、ジスアゾ、モノアゾ、インジゴ、キナクリドン及び非対称キノシアニン系の各顔料等が挙げられる。また、膜厚は５μｍ以下であることが好ましく、特には０．１〜２μｍであることが好ましい。
【００６２】
感光層が単層型の場合は、上述のような電荷発生材料や電荷輸送材料を上述のようなバインダー樹脂に分散し及び溶解した溶液を塗布し、乾燥することによって形成することができる。膜厚は５〜４０μｍであることが好ましく、特には１５〜３０μｍであることが好ましい。
【００６３】
本発明においては、表面層に酸化防止剤や潤滑剤を添加することもできる。
【００６４】
本発明に用いられる支持体は、導電性を有するものであればよく、アルミニウム及びステンレス等の金属、あるいは導電層を設けた金属、紙及びプラスチック等が挙げられ、形状はシート状及び円筒状等が挙げられる。
【００６５】
本発明においては、支持体と感光層の間に、干渉縞の防止や支持体の傷の被覆を目的とした導電層を設けても良い。かかる導電層は、カーボンブラック、金属粒子及び金属酸化物粒子等の導電性粉体をバインダー樹脂に分散した溶液を塗布し、乾燥することによって形成することができる。導電層の膜厚は５〜４０μｍであることが好ましく、特には１０〜３０μｍであることが好ましい。
【００６６】
また、本発明においては、支持体と感光層、あるいは導電層と感光層の間に、必要に応じて接着機能及びバリアー機能を有する中間層を設けることができる。中間層の材料としては、ポリアミド、ポリビニルアルコール、ポリエチレンオキシド、エチルセルロース、カゼイン、ポリウレタン及びポリエーテルウレタン等が挙げられる。これらは適当な溶剤に溶解して塗布される。中間層の膜厚は０．０５〜５μｍであることが好ましく、特には０．３〜１μｍであることが好ましい。
【００６７】
図１に本発明の電子写真感光体を有するプロセスカートリッジを有する電子写真装置の概略構成を示す。
【００６８】
図において、１はドラム状の本発明の電子写真感光体であり、軸２を中心に矢印方向に所定の周速度で回転駆動される。感光体１は、回転過程において、一次帯電手段３によりその周面に正または負の所定電位の均一帯電を受け、次いで、スリット露光やレーザービーム走査露光等の像露光手段（不図示）からの画像露光光４を受ける。こうして感光体１の周面に静電潜像が順次形成されていく。
【００６９】
形成された静電潜像は、次いで現像手段５によりトナー現像され、現像されたトナー現像像は、不図示の給紙部から感光体１と転写手段６との間に感光体１の回転と同期取り出されて給紙された転写材７に、転写手段６により順次転写されていく。
【００７０】
像転写を受けた転写材７は、感光体面から分離されて像定着手段８へ導入されて像定着を受けることにより複写物（コピー）として装置外へプリントアウトされる。
【００７１】
像転写後の感光体１の表面は、クリーニング手段９によって転写残りトナーの除去を受けて清浄面化され、更に前露光手段（不図示）からの前露光光１０により除電処理された後、繰り返し画像形成に使用される。なお、一次帯電手段３が帯電ローラー等を用いた接触帯電手段である場合は、前露光は必ずしも必要ではない。
【００７２】
本発明においては、上述の電子写真感光体１、一次帯電手段３、現像手段５及びクリーニング手段９等の構成要素のうち、複数のものをプロセスカートリッジとして一体に結合して構成し、このプロセスカートリッジを複写機やレーザービームプリンター等の電子写真装置本体に対して着脱可能に構成してもよい。例えば、一次帯電手段３、現像手段５及びクリーニング手段９の少なくとも１つを感光体１と共に一体に支持してカートリッジ化して、装置本体のレール１２等の案内手段を用いて装置本体に着脱可能なプロセスカートリッジ１１とすることができる。
【００７３】
また、画像露光光４は、電子写真装置が複写機やプリンターである場合には、原稿からの反射光や透過光、あるいは、センサーで原稿を読取り、信号化し、この信号に従って行われるレーザービームの走査、ＬＥＤアレイの駆動及び液晶シャッターアレイの駆動等により照射される光である。
【００７４】
本発明の電子写真感光体は電子写真複写機に利用するのみならず、レーザービームプリンター、ＣＲＴプリンター、ＬＥＤプリンター、液晶プリンター及びレーザー製版等電子写真応用分野にも広く用いることができる。
【００７５】
以下実施例に従って本発明をより詳細に説明する。実施例中「部」は重量部を表す。
〔実施例１〕
３０φ×２５４ｍｍのアルミニウムシリンダー上に、以下の材料より構成される塗料を浸漬コーティング法で塗布し、１４０℃で３０分熱硬化することによって、膜厚が１５μｍの導電層を形成した。
【００７６】
導電性顔料：ＳｎＯ2 コート処理硫酸バリウム                  １０部
抵抗調節用顔料：酸化チタン                                    ２部
バインダー樹脂：フェノール樹脂                                ６部
レベリング材：シリコーンオイル                        ０．００１部
溶剤：メタノール、メトキシプロパノール０．２／０．８        ２０部
【００７７】
次に、この導電層上に、Ｎ−メトキシメチル化ナイロン３部及び共重合ナイロン３部をメタノール６５部及びｎ−ブタノール３０部の混合溶剤に溶解した溶液を浸漬コーティング法で塗布し、乾燥することによって、膜厚が０．５μｍの中間層を形成した。
【００７８】
次に、ＣｕＫα特性Ｘ線回折におけるブラッグ角２θ±０．２°の９．０°、１４．２°、２３．９°及び２７．１°に強いピークを有するオキシチタニウムフタロシアニン４部、ポリビニルブチラール（商品名：エスレックＢＭ２、積水化学製）２部及びシクロヘキサノン６０部をφ１ｍｍガラスビーズを用いたサンドミル装置で４時間分散した後、エチルアセテート１００部を加えて電荷発生層用分散液を調製した。この分散液を中間層上に浸漬コーティング法で塗布し、乾燥することによって、膜厚が０．３μｍの電荷発生層を形成した。
【００７９】
次に、電荷輸送層を形成するために、電荷輸送層用の塗料を調製した。
【００８０】
ポリアリレート樹脂（商品名：Ｕポリマー１００、ユニチカ（株）製）７部、合成例１で得られたシロキサン化合物３部、下記式で示されるトリアリールアミン化合物９部
【００８１】
【化３０】
0003710294.tif 000026
及び下記式で示されるスチリル化合物１部
【００８２】
【化３１】
0003710294.tif 000027
をモノクロロベンゼン５０部及びジクロロメタン５０部の混合溶剤に溶解した。この溶液を電荷発生層上に浸漬コーティング法で塗布し、１２０℃で１時間乾燥することによって、膜厚が２３μｍの電荷輸送層を形成した。
【００８３】
得られた電子写真感光体を、ヒューレットパッカード社製レーザービームプリンター「レーザージェット４プラス」用のカートリッジに装着した。このカートリッジを本体に設置する前に現像器と一次帯電ローラーを取りはずし、感光体駆動部に駆動モーターとトルクメーターを取りつけ、通常のプロセススピード（約９４ｍｍ／ｓｅｃ）におけるトルク値を測定した。この値が小さい程、感光体のクリーニングブレードに対する潤滑性が高いことを示す。
【００８４】
その後、カートリッジを元の状態に戻し、本体に装着して３２℃、８５％ＲＨ環境でＡ４のハーフトーン画像で３，０００枚の画像出し耐久試験を行い、削れ量を測定し、また、目視により３，０００枚後の画像を評価した。削れ量測定にはフィッシャー社製渦電流式膜厚測定機（パーマスコープ  タイプＥ１１１）を用いた。
【００８５】
更に、耐久後の感光体についても、初期と同様にしてトルク値を測定した。
【００８６】
結果を表１に示す。
【００８７】
〔実施例２〕
ブレンドするポリアリレート樹脂の量を９．５部とし、本発明のシロキサン化合物の量を０．５部とした以外は、実施例１と同様にして感光体を作製し、評価した。
【００８８】
結果を表１に示す。
【００８９】
〔実施例３〜７〕
本発明のシロキサン化合物及びブレンドするバインダー樹脂を表１に示すものとした以外は、実施例１と同様にして感光体を作製し、評価した。
【００９０】
なお、本発明のシロキサン化合物の合成は合成例１と同様にして行った。
【００９１】
結果を表１に示す。
【００９２】
〔実施例８〕
ブレンドするポリアリレート樹脂を用いず、本発明のシロキサン化合物のみを１０部用いた以外は、実施例３と同様にして感光体を作製し、評価した。
【００９３】
結果を表１に示す。
【００９４】
〔実施例９〕
本発明のシロキサン化合物として合成例２で得られたシロキサン化合物を用いた以外は、実施例１と同様にして感光体を作製し、評価した。
【００９５】
結果を表１に示す。
【００９６】
〔実施例１０〜１４〕
本発明のシロキサン化合物及びブレンドするバインダー樹脂を表１に示すものとした以外は、実施例９と同様にして感光体を作製し、評価した。
【００９７】
なお、本発明のシロキサン化合物の合成は合成例２と同様にして行った。
【００９８】
結果を表１に示す。
【００９９】
〔実施例１５〕
ブレンドするポリアリレート樹脂の量を９部とし、本発明のシロキサン化合物の量を１部とした以外は、実施例１４と同様にして感光体を作製し、評価した。
【０１００】
結果を表１に示す。
【０１０１】
〔実施例１６〕
ブレンドするポリアリレート樹脂を用いず、本発明のシロキサン化合物のみを１０部用いた以外は、実施例１２と同様にして感光体を作製し、評価した。
【０１０２】
結果を表１に示す。
【０１０３】
〔実施例１７〕
本発明のシロキサン化合物を（４−１９）で示されるシロキサン化合物及び（５−１６）で示されるビスフェノールを用いて合成したものとした以外は、実施例１６と同様にして感光体を作製し、評価した。
【０１０４】
結果を表１に示す。
【０１０５】
〔実施例１８及び１９〕
本発明のシロキサン化合物及びブレンドするバインダー樹脂を表１に示すものとした以外は、実施例９と同様にして感光体を作製し、評価した。
【０１０６】
なお、本発明のシロキサン化合物の合成は合成例２と同様にして行った。
【０１０７】
結果を表１に示す。
【０１０８】
【表１】
0003710294.tif 000028
【０１０９】
〔比較例１〕
本発明のシロキサン化合物を用いず、ポリアリレート樹脂のみを１０部用いた以外は、実施例１と同様にして感光体を作製し、評価した。
【０１１０】
結果を表２に示す。
【０１１１】
〔比較例２〕
本発明のシロキサン化合物の代わりに下記式（Ａ）に示される構造を有する直鎖状のシロキサン系ポリアリレート共重合体を用いた以外は、実施例１と同様にして感光体を作製し、評価した。
【０１１２】
結果を表２に示す。
【０１１３】
【化３２】
0003710294.tif 000029
ｓ／ｔ＝０．８／０．２、Ｍｗ≒３０，０００
【０１１４】
〔比較例３〕
直鎖状のシロキサン系ポリアリレート共重合体の量を５部とし、ブレンドするポリアリレート樹脂の量を５部とした以外は、比較例２と同様にして感光体を作製し、評価した。
【０１１５】
結果を表２に示す。
【０１１６】
〔比較例４〕
ブレンドするポリアリレート樹脂を用いず、直鎖状のシロキサン系ポリアリレート共重合体のみを１０部用いた以外は、比較例２と同様にして感光体を作製し、評価した。
【０１１７】
結果を表２に示す。
【０１１８】
【表２】
0003710294.tif 000030
【０１１９】
【発明の効果】
以上の説明のように、本発明によれば、潤滑性を向上させることができた。更に、従来は、表面層の潤滑性を向上させるために多くの潤滑成分（例えばシロキサン鎖）を含有させなければならなかったため、樹脂本来の強度を低下させていたが、本発明では少量の使用でも高い潤滑性が得られるため、樹脂強度の低下を抑制できる。これにより、高い潤滑性と優れた耐摩耗性を持った表面層が可能となった。また、繰り返し使用において感光体の表面層が摩耗した場合でも、潤滑性が低下しにくいため、クリーニングブレードの反転や、摩擦係数の増加を長期に渡り抑制することができる。これらのことから、良好な画像が得られ長寿命な電子写真感光体、及び該電子写真感光体を有するプロセスカートリッジ及び電子写真装置が可能となった。
【図面の簡単な説明】
【図１】本発明の電子写真感光体を有するプロセスカートリッジを有する電子写真装置の概略構成の例を示す図である。
【図１】
0003710294.tif 000038